(57)【特許請求の範囲】
【請求項１】
着色剤を含む主粒子の表面に、この主粒子の軟化点より高い軟化点を有し、断面が略三角形状の複数の重合体が重合により部分的に形成された異形樹脂粒子からなり、前記主粒子と前記異形樹脂粒子それぞれが持つ温度−複素粘弾率曲線が所定の温度以上において重なり、かつ複数の前記重合体の外形線を包絡する直線が、前記主粒子の外周と交わらないことを特徴とする異形電子写真用トナ−。
【発明の詳細な説明】
【０００１】
【発明の属する技術分野】
本発明は、異形化樹脂粒子からなる電子写真用トナーに関する。
【０００２】
【従来の技術】
従来、粒子表面の改質による樹脂粒子の異形化法として、主粒子表面に微粒子を付着させる表面改質法が知られている。その具体的な方法として、乾式では、ヘンシルミキサー、ハイブリダイザー、メカノフュージョンシステム等を用いる、機械的エネルギーを利用する方法（特開昭６３−３１１２６４号、特開平１−１８１５３号、特開平２−１４６０５６号等）、湿式では、静電的付着と加熱などにより融着固定化する方法（特開平１−３００２６４、特開平２−８８０、特開平５−６１２４５等）が知られている。
【０００３】
しかし、これらの表面改質法では、微粒子の付着の不均一性、未付着微粒子の分離などが必要であり、また、これらの方法による表面改質粒子は、機械的ストレスによる外添微粒子の剥離など、耐久性の点で問題があった。
【０００４】
特に、電子写真において静電荷像を現像するためのトナーでは、耐機械強度・耐固着性とともに低温定着性を両立させることを目的に、各種の表面改質法や表面改質トナーが提案されている。例えば、低温定着性のための低軟化点領域と機械的強度のための高軟化点領域層を形成したものとして、シード重合によるコア（核）・シェル（殻）トナー（特開平２−６１６５１号等）、界面重合法、内部重合法、外部重合法等によるカプセルトナー（特開昭６３−１９６６１号等）、又は主粒子表面に添加した微粒子を軟化してコートしたトナー（特開平１−１８５６５０等）が知られている。しかし、これらの方法において、殻を構成する高軟化点樹脂は、機械強度を保つためにはある程度の厚さと堅さを要求され、定着時に殻の影響により高い定着温度が必要であるため、定着性を悪くするという問題点があった。
【０００５】
また、乾式あるいは湿式により低軟化点を有する主粒子に高軟化点を有する微粒子を熱融着させたトナー（特開昭５６−６８５６号、特開平３−１７０９４５号等）が知られているが、軟化点の異なる材料の接合する領域の接着はさらに弱くなり、機械的ストレスによる微粒子の剥離、微粉の発生など、トナーライフに問題があった。
【０００６】
【発明が解決しようとする課題】
本発明の目的は、電子写真用トナーとして必要な耐機械強度、耐固着性とともに、主粒子の低温定着性を同時に兼ね備えた、表面改質による電子写真用トナーを提供することにある。
【０００７】
【課題を解決するための手段】
上記課題を解決するため、本発明は、着色剤を含む主粒子の表面に、この主粒子の軟化点より高い軟化点を有し、断面が略三角形状の複数の重合体が重合により部分的に形成された異形樹脂粒子からなり、前記主粒子と前記異形樹脂粒子それぞれが持つ温度−複素粘弾率曲線が所定の温度以上において重なり、かつ複数の前記重合体の外形線を包絡する直線が、前記主粒子の外周と交わらないことを特徴とする異形電子写真用トナ−を提供する。
【０００９】
本発明の異形樹脂粒子からかる異形電子写真用トナーは、水系において、主粒子、付加系重合性単量体、この付加系重合性単量体の骨格を有する疎水基を持つ分散剤、及び水溶性重合開始剤の存在下で、｜（主粒子のゼータ電位）｜≦２０ｍＶであり、かつ｛｜（分散剤のゼータ電位）｜−｜（主粒子のゼータ電位）｜｝≧１０ｍＶとなるようなｐＨ領域において、前記主粒子表面に前記単量体を重合することにより得ることが出来る。
【００１０】
或いは、本発明の異形樹脂粒子からかる異形電子写真用トナーは、水系において、主粒子、付加系重合性単量体、この付加系重合性単量体の骨格を有する疎水基を持つ分散剤、及び水溶性重合開始剤の存在下で、｜（主粒子のゼータ電位）｜≦２０ｍＶであり、かつ｛｜（分散剤のゼータ電位）｜−｜（主粒子のゼータ電位）｜｝≧１０ｍＶとなるようなｐＨ領域において、前記主粒子表面に前記単量体を重合することにより得ることが出来る。この場合、前記分散剤と前記主粒子の水溶液中の安定極性とは同一である。
【００１１】
【作用】
本発明において、水系で主粒子、分散剤、重合性単量体、及び水溶性重合開始剤の存在下で重合するため、通常は主粒子が重合性単量体で膨潤され、シード重合となるが、ここで、分散剤の疎水基が重合性単量体骨格を有すること、および、｜（主粒子のゼータ電位）｜≦２０ｍＶかつ｛｜（分散剤のゼータ電位）｜−｜（主粒子のゼータ電位）｜｝≧１０ｍＶとなるようなｐＨ領域で重合することにより、シード重合は起こらず、微粒子外添構造に類似の表面改質により、樹脂粒子の異形化が生ずる。
【００１２】
また、本発明において、主粒子表面の膨潤された分散剤を拠点として重合成長が起こるため、耐機械的強度に優れ、表面が均一に改質された粒子が得られる。もちろん、微粒子外添構造に類似の表面改質が起こるが、未外添子粒子を分離する必要はない。また、分散剤の水溶液中の安定極性と主粒子の安定極性は同じであっても異なっても、ｐＨを調整することにより本発明の表面改質による樹脂粒子が得られる。
【００１３】
なお、本発明の異形電子写真用トナーは、着色剤を含む主粒子表面上で重合性単量体から成長した重合体を主粒子表面に複数個有する表面改質による異形粒子とし、主粒子が低軟化点を有し、重合体が高軟化点の構造を有しており、かつ表面改質による異形粒子と主粒子の温度−複素粘弾率曲線が少なくとも一部重なるようなトナーであるので、表面被覆型の構造のものよりも低温定着性、機械強度、ライフに優れた低温定着トナーが得られる。また、重合体の形態として、断面三角形状、腫瘍状、樹状などが得られるが、耐機械強度と低温定着性を満たすためには、断面が略三角形状であることが望ましい。この複数の重合体の外周側の外形線を包絡する直線が、主粒子の外周と交わらないように、多数の重合体を存在せしめることにより、低軟化点の主粒子に外からのストレスがかからないようになり、耐固着性を向上させることができる。
【００１４】
【発明の実施の形態】
以下、本発明の実施例を示し、本発明を具体的に説明する。
【００１５】
本発明において、主粒子の表面改質のための重合に使用する重合性単量体としては、ビニル芳香族単量体、アクリル系単量体、ビニルエステル系単量体、ビニルエーテル系単量体、ジオレフィン系単量体、モノオレフィン系単量体等が挙げられる。
【００１６】
これらの中で、モノビニル芳香族単量体としては、モノビニル芳香族炭化水素では、例えばスチレン、α−メチルスチレン、ビニルトルエン、α−クロロスチレン、ｏ−、ｍ−、ｐ−クロロスチレン、ｐ−エチルスチレン、ジビニルベンゼンの単独または二種以上の組み合わせを挙げることが出来る。
【００１７】
アクリル系単量体としては、例えばアクリル酸メチル、アクリル酸エチル、アクリル酸ブチル、アクリル酸−２−エチルヘキシル、アクリル酸シクロヘキシル、アクリル酸フェニル、メタクリル酸メチル、メタクリル酸ヘキシル、メタクリル酸−２−エチルヘキシル、β−ヒドロキシアクリル酸エチル、γ−ヒドロキシアクリル酸プロピル、δ−ヒドロキシアクリル酸ブチル、β−ヒドロキシメタアクリル酸エチル、エチレングリコールジメタクリル酸エステル、テトラエチレングリコールジメタクリル酸エステル等を挙げることが出来る。
【００１８】
ビニルエステル系単量体としては、例えばギ酸ビニル、酢酸ビニル、プロピオン酸ビニル等を挙げることが出来る。また、ビニルエーテル系単量体としては、例えばビニルメチルエーテル、ビニルエチルエーテル、ビニル−ｎ−ブチルエーテル、ビニルフェニルエーテル、ビニルシクロヘキシルエーテル等を挙げることが出来る。ジオレフィン系単量体としては、たとえばブタジエン、イソプレン、クロロプレン等を挙げることが出来る。モノオレフィン系単量体としては、エチレン、プロピレン、イソブチレン、ブテン−１、ペンテン−１、４−メチルペンテン−１等を挙げることが出来る。
【００１９】
本発明の方法に使用する分散剤としては、上述した重合性単量体の骨格あるいは二種以上の共重合体骨格の繰り返し構造を有する疏水基を持つ分散剤であれば良い。その中で、弱酸、弱塩基の極性基を有するものとしては、例えば、アニオン性では脂肪酸塩型の−ＣＯＯＮＨ４  等、硫酸エステル塩型の−ＯＳＯ３ＮＨ４  等、燐酸エステル塩型の−ＯＰＯ３  （ＮＨ４  ）２  等が挙げられ、カチオン性ではアミン塩型の１，２，３級アルキルアミン類、１，２，３級エタノールアミン類、ポリエチレンポリアミン類等、また、水中で弱い水和により分極し、弱カチオン性を示すアルキルアミンのエチレンオキサイド付加物等が挙げられる。
【００２０】
分散剤の具体的な例としては、スチレン誘導体構造を持つものとしてＣＨ２  ＝（ＣＨ２  ）ｎ−ＣＨ−◎−ＣＯＯＮＨ４  等、アクリル酸誘導体構造を有するものとしてＣＨ２  ＝ＣＲ１  ＣＯＯ（ＣＨ２  ）ｎ−ＮＲ２  Ｒ３  等、更にスチレンアクリル酸共重合誘導体構造を有するものとしてＣＨ２  ＝ＣＲ１  ＣＯＯ（ＣＨ２  ）ｎ  ＣＨ２  ＝ＣＨ−  ◎−ＯＳＯ３  ＮＨ４  等が挙げられる。なお、式中、ｎは１〜１０の整数、Ｒ１  ，Ｒ２  ，Ｒ３  は炭素数１〜６のアルキル基、◎はベンゼン環を示す。以下に示す式についても同様である。
【００２１】
また、特に耐湿性、耐水性を考慮する場合は、中和にはアンモニアイオンあるいはアミンイオン等の揮発性の高いもの、及び弱酸である酢酸やギ酸を選択することが望ましい。本発明の方法に使用される分散剤は、以上に示したものに限定されるものではない。また、疎水基の分子量としては、通常の乳化剤のように会合ミセルを形成することがなく、自身でミセルとなるために重量平均分子量で数百〜数万のものが適当である。分散剤の使用量は、通常の乳化剤、界面活性剤、高分子電解質に比べて残留による耐湿性、耐水性の影響が少ないため、固形分の０．０１〜３０重量％、好ましくは０．１〜１５重量％である。
【００２２】
本発明の方法に使用する重合開始剤としては、過酸化水素水、レドックス開始剤等を挙げることが出来る。また、反応性乳化剤、反応性界面活性剤として、分解切片がアニオン性である過硫酸アンモニウム、過硫酸ナトリウム、過硫酸カリウム等の過硫酸塩、カチオン性であるＤＥＡＭ（Ｎ，Ｎ′−ジエチルアミノエチルメタクリレ−ト）、ＡＩＢＮ・２ＨＣ１（イソブチルアミドハイドロクロリック酸）等を挙げることが出来る。また、これら以外にも、ポリオキシエチレンメタクリレート、ジメチルアミノエチル、ジメチルアミノエチルメタクリレートの酢酸塩等を挙げることが出来る。重合開始剤の使用量は、重合性単量体が完全に重合するために、重合性単量体に対して０．００１〜１０重量％、好ましくは０．０１〜５重量％である。
【００２３】
本発明の方法に使用する主粒子は、各種ラテックス、粉砕トナー、重合トナー等を用いることが出来、これらは市販のものでも合成したものでも良い。主粒子の原料としては、少なくとも上述した本発明で使用する重合性単量体等を単独で、または二種以上組み合わせたもの等と着色剤を重合開始剤等の存在下で重合することにより製造したもの、又は、少なくとも本発明で使用する重合性単量体等の単独または二種以上組み合わせたバインダー等と着色剤を混練粉砕することによって製造したものである。
【００２４】
具体的には、例えば、ポリスチレン、スチレン−アクリル共重合体、スチレン−メタクリル酸共重合体、スチレン−アクリロニトリル共重合体、スチレン−ブタジエン共重合体、ポリエチレン、ポリプロピレン、ポリウレタン、ポリエステル樹脂、エポキシ樹脂、シリコン樹脂、ポリアミド、パラフィン等を挙げることが出来る。
【００２５】
主粒子を構成するポリマ−の分子量は、重量平均分子量で１万〜５０万が好ましく、軟化点は６０〜１００度が好ましい。また、大きさは平均粒子径で１〜１００μｍ、好ましくは２〜２０μｍである。
【００２６】
本発明の方法に使用する着色剤の顔料としては、無機顔料（天然、クロム酸塩、フェロシアン化合物、酸化物、塩化物、硫酸塩、珪酸塩、金属粉等）、有機顔料（天然染料レーキ、ニトロソ系、アゾ系、フタロシアニン系、縮合多環系、塩基性染料レーキ、媒染染料系、建染染料系等）、染料では水溶性染料、油脂性染料等を挙げることが出来る。無機顔料の具体例としては、例えば、黄土色等の天然顔料、黄鉛、ジンクイエロー、バリウムイエロー、クロムオレンジ、モリブデンレッド、クロムグリーン等のクロム酸塩、紺青等のフェロシアン化合物、酸化チタン、チタンイエロー、チタン白、ベンガラ、黄色酸化鉄、亜鉛フェライト、亜鉛華、鉄黒、コバルトブルー、酸化クロム、スピネルグリーン等の酸化物、カドミウムエイロー、カドミウムオレンジ、カドミウムレッド等の硫化物、硫酸バリウム等の硫酸塩、珪酸カルシウム、群青等の珪酸塩、ブロンズ、アルミニウム等の金属粉、カーボンブラック等を挙げることが出来る。
【００２７】
有機顔料の具体例としては、例えば、マダレーキ等の天然レーキ、ナフトールグリーン、ナフトールオレンジ等のニトロソ系顔料、ベンジジンイエローＧ、ハンザイエローＧ、ハンザイエロー１０Ｇ、バルカンオレンジ、レーキレッドＲ、レーキレッドＣ、レーキレッドＤ、ウオッチングレッド、ブリリアンカーミン６Ｂ、ピラロゾンオレンジ、ボルドー１０Ｇ、（ボンマルーン）等の溶性アゾ系、ピラロゾンレッド、パラレッド、トルイジンレッド、ＩＴＲレッド、トルイジンレッド（レーキレッド４Ｒ）、トルイジンマルーン、ブリリアントファイストスカーレッド、レーキボルドー５Ｂ等の不溶性アゾ系、縮合アゾ系等のアゾ系顔料、フタロシアニンブルー、フタロシアニングリーン、ブロム化フタロシアニングリーン、ファストスカイブルー等のフタロシアニン顔料、スレンブルー等のアントラキノン系、ペリレンマルーン等のペリレン系、ペリノンオレンジ等のペリノン系、キナクリドン、ジメチルキナクリドン等のキナクリドン系、ジオキサジンバイオレット等のジオキサジン系、イソインドリン系、キノフタロン系等の縮合多環系顔料、ローダミン６Ｂ、レーキ、ローダミンレーキＢ、マラカイトグリーン等の塩基性染料レーキ、アリザリンレーキ等の媒染染料系顔料、インダスレンブルー、インジゴブルー、アントアントロンオレンジ等の建染染料系顔料、蛍光顔料、アジン顔料（ダイヤモンドブラック）グリーンゴールド等を挙げることが出来る。
【００２８】
水溶性染料の具体例としては、例えばローダミンＢ等の塩基性染料、酸性染料、蛍光染料等、油溶性染料の具体例としては、例えばファストオレンジＲ、オイルレッド、オイルイエロー等のモノアゾ染料、アントラキノンブルー、アントラキノンバイオレット等のアントラキノン系染料、ニグロシン、インジュリン等のアジン染料、塩基性、酸性、金属錯化合物系染料等を挙げることが出来る。
【００２９】
本発明に係るトナーに使用するワックスとしては、低分子量ポリエチレン、低分子量ポリプロピレン、パラフィン等を挙げることが出来る。また、エマルジョンタイプのカルボキシル基変性ポリオレフィンとして、エチレン、プロピレン、ブテン−１、ペンテン−１等のオレフィン単位を骨格としてカルボキシル基を有するように変性され、かつアンモニアまたはアミンでカルボキシル基の少なくとも一部が中和されたポリエチレンワックス、ポリプロピレンワックス等を使用することも可能である。ワックスの使用量は、通常０〜３０重量％、好ましくは１〜３０重量％である。
【００３０】
また、帯電制御剤としては、負帯電制御剤としてニグロシン系染料、４級アンモニウム塩等の電子供与性物質、正帯電制御剤として、モノアゾ系染料の金属塩のような電子吸引性物質を挙げることが出来る。
【００３１】
更に、トナーの流動性の向上、帯電量の環境安定性の向上、クリーニング性の向上、感光体上の堆積物の除去などのために、外添剤を使用するが、この例としては、酸化珪素、酸化チタン、酸化亜鉛、酸化アルミニウム、酸化錫、酸化インジウム、酸化セリウム等の金属酸化物のほか、ステアリン酸亜鉛、ステアリン酸カルシウム、ステアリン酸鉛等の脂肪酸金属塩、その他チタン酸バリウム、チタン酸ストロンチウム、塩基性酢酸ビスマス等の無機物、ＰＭＭＡ、スチレン−アクリル共重合体、フッ化ビニリデン、４フッ化エチレン等のフッ素樹脂等を挙げることが出来る。なお、本発明に係るトナーに外添剤を使用することにより、より一層、機械的強度、耐摩擦性を付与することができる。
【００３２】
本発明の樹脂粒子の表面改質による異形化方法では、固形分仕込量は通常の範囲である１〜３０重量％、好ましくは２〜２０重量％であり、表面改質される粒子としてのトナーの平均粒子径は、１〜１００μｍ、好ましくは２〜２０μｍである。重合温度および時間は公知のそれでよく、一般に４０〜１００℃の温度で、１〜５０時間の重合で十分であり、本発明の方法によると、新粒子の発生率がきわめて低いことが特徴である。
【００３３】
本発明者らは、通常は主粒子が重合性単量体で膨潤され、シード重合となる方法において、分散剤として、その疎水基が重合性単量体骨格を有するものを使用し、かつ主粒子のゼータ電位が分散剤のそれよりも低い場合、重合性単量体は主粒子ではなく、分散剤の疎水基が重合性単量体で膨潤され、シード重合は起こらず、代わりに主粒子の表面で分散剤を拠点として重合性単量体が成長し、複数個の重合体で修飾された異形粒子が合成される現象を見出し、本発明に至った。
【００３４】
図１に、本発明の表面改質による樹脂粒子の異形化方法のフローシ−ト図を示す。このフロ−シ−トに沿って説明すると、まず、主粒子と分散剤のゼータ電位を測定し、ゼータ電位とｐＨの関係を求める。この結果をもとにして、各分散系のｐＨを調整し、混合する。この操作は、シード重合とはならずに本発明の表面改質が実現する上で最も重要である。
【００３５】
次いで、重合性単量体を添加し、重合直前に水溶性重合開始剤を添加し、表面改質重合により湿式表面改質粒子を得る。本発明の方法では、水系において、主粒子、分散剤、重合性単量体、及び水溶性重合開始剤の存在下で重合するため、通常は主粒子が重合性単量体で膨潤され、シード重合となるが、ここでは、分散剤の疎水基が重合性単量体骨格を有すること、および｜（主粒子のゼータ電位）｜≦２０ｍＶであり、かつ｛｜（分散剤のゼータ電位）｜−｜（主粒子のゼータ電位）｜｝≧１０ｍＶとなるｐＨ領域において重合することにより、シード重合は起こらず、微粒子外添構造に似た表面改質重合が起こる。このことは、主粒子のゼータ電位が分散剤のそれよりも低い場合、重合性単量体は主粒子ではなく、疎水基が重合性単量体骨格を有するため膨潤され易い分散剤を膨潤し、シード重合は起こらないものと思われる。
【００３６】
ここで、主粒子のゼータ電位が２０ｍＶを越えると、単独でも重合性単量体の主粒子への膨潤がみられ、シード重合が優先的に起こり、本発明の表面改質が不十分となる。また、分散剤のゼータ電位が主粒子単独より１０ｍＶ以上高くない場合は、主粒子のゼータ電位が２０ｍＶ以下でも重合性単量体が十分には分散剤の疎水基へ膨潤されなくなり、シード重合も同時に起こり、本発明の表面改質が不十分となることを意味する。よって、両条件を満たす領域のゼータ電位のｐＨにおいて初めて、重合性単量体は主粒子ではなく分散剤疎水基に選択的に膨潤され、シード重合でなく本発明の表面改質重合が実現する。
【００３７】
次に、図２を用いて、主粒子と分散剤のゼータ電位を測定して得た結果から、いかにして重合における適性ｐＨ領域を決定するかについて説明する。図２（ａ）の曲線は、下記参考例１−１の例であるが、曲線３０１が主粒子１のゼータ電位曲線であり、曲線３０２が分散剤１のゼータ電位曲線であり、主粒子の極性と分散剤の安定極性が異なる例である。
【００３８】
まず、主粒子のゼータ電位の絶対値が２０ｍＶ以下であるｐＨ領域を探す。この例では、ｐＨ１０以下である。次に、分散剤１のゼータ電位３０２の絶対値から主粒子１のゼータ電位３０１の絶対値を差し引いた値が１０ｍＶ以上であるｐＨ領域を探すとｐＨ６以下となる。この主粒子１と分散剤１の系では、両者の条件を満たすｐＨ６以下がｐＨ調整の適正領域となる。
【００３９】
同様に、図２（ｂ）の曲線は、参考例１−２の例であるが、曲線３０４は曲線３０１と同じ主粒子１のゼータ電位曲線であり、曲線３０５が分散剤２のゼータ電位曲線であり、主粒子と安定極性が同じ分散剤の例である。まず、主粒子のゼータ電位の絶対値が２０ｍＶ以下であるｐＨ領域を探す。この例では、ｐＨ１０以下である。次に、分散剤２のデータ電位３０４の絶対値から主粒子１のゼータ電位３０５の絶対値を差し引いた値が１０ｍＶ以上であるｐＨ領域を探すと、ｐＨ３〜７となる。この主粒子１と分散剤２の系では、ｐＨ３〜７がｐＨ調整の適正領域となる。
【００４０】
図３に、本発明の表面改質による樹脂粒子の異形化によって得られる異形粒子と本発明２の電子写真用トナーの概念図を示す。図３（ａ）は、表面改質粒子４０１の断面の概要図であり、参照符号４０２は主粒子、４０３は重合性単量体から成長した重合体を示す。図３（ａ）から明らかなように、重合体４０３が主粒子４０２の表面で重合成長しているために、従来の乾式・湿式の微粒子外添に比べて、均一に主粒子４０２の表面改質ができ、耐機械強度、耐破砕性に優れ、未外添子粒子の分離工程が簡略化できる。
【００４１】
図３（ｂ）は、表面改質トナー４０４の断面の概要図であり、参照符号４０５は主粒子を示し、粉砕あるいは重合トナー等が利用できる。重合トナーとした場合、一連の操作を一貫して湿式で行うことが出来るという利点がでてくる。４０６は主粒子表面上で重合性単量体から成長した断面形状が略三角形状の重合体を示し、図３（ａ）と同様の理由で耐機械強度、耐破砕性に優れている。耐機械強度とともに、低温定着性を持たせるためには、主粒子４０５として低軟化点（６０〜１１０度）のものを用い、成長重合体４０６は、高軟化点（１１０〜１５０度）のものを成長させることにより、コート状に高軟化点の殻で表面改質するものに比べて、優れた低温定着性を示す。
【００４２】
また、４０７は主粒子表面の複数の重合体の外周側の外形線であり、この外形線が主粒子の外周と交わらないようにすることにより、低温定着トナーの設計において、主粒子４０５として低軟化点のものを用いたとしても、優れた耐固着性を示す。
【００４３】
図３（ｃ）は、本発明の方法により表面改質された樹脂粒子の他の例を示す。参照符号４０８は主粒子を示し、４０９は重合性単量体から樹状に成長した重合体を示す。このような形態は、分散剤としてアニオン性とカチオン性の両方を用いた場合に生じるが、重合体４０９は重合体４０６に比べて表面で長く成長し、この場合には均一で耐破砕性に優れたトナーは得難いが、主粒子表面での重合成長による微細な形態制御の可能性があり、興味深い結果と言える。
【００４４】
図４に、本発明の樹脂粒子の異形化方法により製造された電子写真用トナーの電子顕微鏡写真を示す。図４（ａ）は、低温定着性、耐機械強度、耐固着性を兼ね備えたトナーを示す。図４（ｂ）は、図３（ｃ）に示す樹脂粒子を得る条件と同一の条件で得られたものであり、長く伸びた重合体が観察され、重合体が表面から重合成長してできた様子が伺える。
【００４５】
図５に、本発明に係るトナーおよび従来の表面改質トナーの温度−複素粘弾性曲線を示す。図中、曲線ａは主トナ−の温度−複素粘弾性特性、曲線ｂは後述する実施例１−１により得たトナ−の温度−複素粘弾性特性、曲線ｃは後述する比較例２−１により得たトナ−の温度−複素粘弾性をそれぞれ示す。なお、図５に示す特性は、装置としてＭＲ−３ソリッドメ−タ（レオロジ社製）を用い、加熱速度２℃／ｍｉｎの条件で得られた。
【００４６】
図５から明らかなように、実施例１−１では、主粒子の曲線ａと表面改質粒子の曲線ｂが１３０℃あたりで重なっている。しかし、乾式あるいは、湿式での微粒子外添法やコアシュル法では、高軟化点領域と低軟化点領域が連続的でないため、比較例２−１では、曲線ｃは最後まで主粒子と重なることはなく、特に、コアシェル法では、それが顕著となり、粘弾性変化が緩慢となり、定着性に問題が生じて来ることがわかる。
【００４７】
図６に、本発明の電子写真用トナーを使用するカラー画像形成装置について説明する。図６に示す装置では、感光体２０１、帯電装置２０２、レーザー露光装置２０３、現像装置２００、転写装置２０９、ブレードクリーニング装置２０４、除電ランプ２０５が黒、イエロー、マゼンダ、シアンの４色について４セット配列されている。矢印の方向から紙やＯＨＰシート等の転写材２１３が転写ベルト２０８上にのって搬送され、感光体２０２に接触する部分で転写ベルト２０８の下側から転写装置２０９によって転写電圧が印加され、感光体２０２上に現像されたトナーが転写材２１３に転写される。これが各色について順次行なわれ、転写材２１３上にトナー画像が重ね合わされる。転写装置１０９としては、弾性ローラにバイアス電圧を印加するものなどが用いられている。転写材２１３上に重ね合わされトナー画像は、定着装置２１０の中の加熱ローラ２１１、加圧ローラ２１２の間を通過することによりトナーに熱が加えられ、画像支持体上に定着される。このようにしてフルカラー画像が得られる。
【００４８】
本発明に係るトナーは、表面温度１２８℃のヒートローラー熱定着器（ニップ幅７．５ｍｍ）とブレードクリーニング装置を有するプリンタの現像剤に使用し、プロセススピード１０５ｍｍ／ｓｅｃで文字、線、及び２０ｍｍ角のべた黒、網点ハーフトーンのパッチの画像出力を行なった。また、平均粒径約６０μｍのフェライトキャリヤと重量比１００：４で混合し、二成分現像器と表面温度１２８℃のヒートローラー熱定着器（ニップ幅７．５ｍｍ）とブレードクリーニング装置を有し、プロセススピード６５ｍｍ／ｓｅｃのプリンタの現像剤のトナーとして使用し、上記と同様に画像出力をおこなった。得られた画像について、べた黒パッチの画像濃度をＭＡＣＢＥＴＨＲ９１８反射濃度計により測定し、以下のような評価を行なった。
【００４９】
１．耐機械強度・耐破砕性（微粉率）
印字率６％で一定枚数を印字した後、画像上に文字メモリーあるいはすじ状の不良画像の有無により判定した。３万枚の印字後、現像器内の現像剤粒径をパーティカルカウンター（ＣＡＰＡ−７００、（株）堀場製）で測定し、現像ランニング前と比較して、２ミクロン以下の現像剤微粉の割合（微粉率）が５％以上増加した場合は×、５％未満の場合は○とした。
【００５０】
２．現像器内固着（ランニング枚数）試験
現像ローラおよび帯電ブレード表面のＳＥＭ観察を行ない、帯電ブレードおよび現像ローラ上にトナー固着が発生しているかどうかで判断した。３万枚印字後にも全く現像器内への固着が見られなかったものは○、固着が見られ、画像の均一性も悪化したものは×とした。また、ここでのランニング枚数は、何枚現像したところで固着が発生したかを表す。
【００５１】
３．粘弾性試験
主粒子と表面改質による異形粒子の温度に対する粘弾性の変化のシャープさを比較し、低温定着性の指標とした。得られた粒子と主粒子の動的粘弾性をＭＲ−３ソリッドメータ（レオロジ社製）により測定し、得られた粒子と主粒子の粘弾性曲線において両曲線が少なくとも一部重なる場合を○、重ならない場合を×とした。
【００５２】
４．定着性試験
トナー定着部を堅牢度試験器により布３００回の条件で摩擦し、試験前後の画像濃度を反射濃度計で測定し、その比率で評価した。試験前後の画像濃度の比率が９０％以上を○、９０％未満を×とした。また、ここでの定着率は、画像濃度の比率とした。
【００５３】
以下に、本発明の具体的な実施例、参考例および比較例を記載する。なお特に断りの無い限り、数量は重量で表示する。
【００５４】
0003587816.tif 000002
図１のフロー図に従い、上記の主粒子と分散剤のｐＨとゼータ電位の関係をＰＥＮＫＥＭ社ＭＯＤＥＬ５０１で測定した曲線が図２（ａ）である。適性ＰＨ領域はＰＨ６以下であるので、主粒子と分散液を塩酸水溶液によりｐＨ５に調節した、次に、この分散液２リットルを４つ口フラスコに移し、重合性単量体であるスチレンとアクリル酸ｎブチルを添加し、重合開始剤である過硫酸アンモニウムを添加し、８０ｒｐｍで攪拌しながら、温度を７０度に設定し、８時間重合を行なった。
【００５５】
得られた表面改質粒子は、体積平均粒径１０．１μｍであった。表面の状態をＴＯＰＣＯＮ製ＡＢＴ−３２型ＳＥＭにより観察したところ、得られた粒子はシード重合による粒子のような真球形で表面がスムーズなものではなく、図４（ａ）に示すように、均一に微粒子をまぶしたように表面が改質されていることがわかった。
【００５６】
この粒子をさらに、日立製Ｈ−６００型ＴＥＭにより断面観察してみると、微粒子が付着しているのではなく、表面の微小な重合体と主粒子との界面が認められなかった。また、単独の微粒子や重合体は見られなかった。このことから、主粒子表面の重合活性なサイトから重合性単量体が成長重合することで微小な重合体ができたともの考えられる。このことから、得られた粒子の耐機械強度・耐破砕性が優れていることが期待できる。先に述べた方法により評価してみると、微粉率は１％以下と非常に優れた結果を得た。
【００５７】
参考例１−２
カチオン性の分散剤（構造式ＣＨ２  ＝ＣＲ１  ＣＯＯ（ＣＨ２  ）ｎ  −ＮＨＲ２  Ｒ３  ）の代わりに、極性基はアニオン性であるが疎水基は重合性単量体と同骨格のスチレン重合誘導体構造を持つ分散剤２としてＣＨ２  ＝（ＣＨ２  ）ｎ  −ＣＨ−◎−ＣＯＯＮＨ４  を用いたことを除いて、参考例１−１と同様にして、体積平均粒径１０．１μｍの粒子を得た。｛｜（分散剤のゼータ電位）｜−｜（主粒子のゼータ電位）｜｝≧１０ｍＶであり、かつ｜（主粒子のゼータ電位）｜≦２０ｍＶを満たすようなｐＨの適性領域は、図２（ｂ）に示すように、ｐＨ３〜７であり、従って、アンモニア水でｐＨ７に調整して重合した。
【００５８】
表面の状態をＳＥＭにより観察したところ、主粒子表面の重合体は参考例１−１よりも多少大きめであったが、やはり図４（ａ）に示すように均一に微粒子をまぶしたような粒子が得られ、単独の重合体は見られなかった。ＴＥＭ観察の結果、表面の微小な重合体の断面形状は、参考例１−１よりも丸みを帯びた略三角形状をしており、主粒子との界面は認められなかった。耐機械強度・耐破砕性試験を行なったところ、微粉率は１％以下と非常に優れた結果を得た。
【００５９】
参考例１−３、４
ｐＨの調整の際、ｐＨ５の代わりに同様に適性ＰＨ領域であるｐＨ６およびｐＨ２に各々アンモニア水および塩酸水溶液によりｐＨを調整することを除いて、参考例１−１と同様にして、平均粒径１０．２μｍ、１０．１μｍの粒子を得た。図２（ａ）から，ｐＨ６では主粒子のゼータ電位の絶対値は２０ｍＶであり、かつ分散剤の絶対値と主粒子の絶対値の差が１０ｍＶであった。また、ｐＨ２では主粒子のゼータ電位の絶対値は０ｍＶであり、かつ分散剤の絶対値と主粒子の絶対値の差が４０ｍＶであった。すなわち、｛｜（分散剤のゼータ電位）｜−｜（主粒子のゼータ電位）｜｝≧１０ｍＶであり、かつ｜（主粒子のゼータ電位）｜≦２０ｍＶである領域の範囲内において、ｐＨを別の値に調整して重合したものである。
【００６０】
得られた粒子の表面の状態をＳＥＭにより観察したところ、やはり図４（ａ）に示すように、均一に微粒子をまぶしたような粒子が得られた。ＴＥＭ観察の結果も同様であり、表面の微小な重合体は三角錘状をしており、主粒子との界面は認められず、単独の重合体も見られなかった。耐機械強度・耐破砕性試験を行なったところ、微粉率は２％と３％と、非常に優れた結果を得た。
【００６１】
比較例１−１
参考例１−１において、主粒子に以下の微粒子を外添して乾式表面改質粒子を得た。
【００６２】
ポリスチレンアクリレート微粒子の合成
スチレン                                          ０．１６重量部
アクリル酸ｎブチル                                ０．０４重量部
過硫酸アンモニウム                                ０．００６重量部
イオン交換水                                      ２００重量部
イオン交換水をアンモニア水でｐＨ９．８に調整し、これを２リットル４つ口フラスコに移し、これにスチレンとアクリル酸ｎブチルを添加し、更に過硫酸アンモニウムを添加し、２００ｒｐｍで攪拌しながら、温度を７０度に設定し、８時間重合を行った。得られた粒子は体積平均粒径０．３μｍであった。このポリスチレンアクリレート微粒子０．１重量部を参考例１−１の主粒子１重量部に添加し、ハイブリダイザーシステム（ＨＹＢＲＩＤＩＺＥＲ  ＮＨＳ−０，ＮＡＲＡＫＩＫＡＩ社製）により回転速度１２００ｒｐｍで１０分間混合し、乾式表面改質粒子を得た。
【００６３】
表面の状態をＳＥＭにより観察したところ、微粒子の外添状態は不均一な粒子が多く得られた。また、ポリスチレンアクリレートのに外添粒子も観察された。ＴＥＭ観察の結果、表面のポリスチレンは、主粒子に埋め込まれているものが多かったが、主粒子との界面が非連続的であるために、ＴＥＭの超薄切片作成時に主粒子からポリスチレン微粒子が脱離しているものが観察された。これらのことから、この方法では、未外添微粒子の分離回収が必要であり、また、耐機械強度・耐破砕性に問題があることが予想される。耐機械強度・耐破砕性試験では、微粉率は１２％と非常に悪い結果を得た。
【００６４】
比較例１−２
参考例１−１において、主粒子に以下の微粒子を湿式で外添して表面改質粒子を得た。
【００６５】
0003587816.tif 000003
まず、イオン交換水をアンモニア水でｐＨ９．８に調整し、次いで、これを２リットル４つ口フラスコに移し、スチレンとアクリル酸ｎブチルを添加し、更にＡＩＢＮ・２ＨＣ１を添加し、２００ｒｐｍで攪拌しながら、温度を７０℃に設定し、８時間重合を行った。得られた粒子の体積平均粒径、は０．２μｍであった。
【００６６】
参考例１−１の主粒子１重量部に、この正帯電性のポリスチレンアクリレート微粒子０．０５重量部の分散液を添加し、超音波により混合し、主粒子に微粒子を付着させた後、９８℃に加熱して融着させ、一般的な湿式外添により表面改質粒子を得た。
【００６７】
表面の状態をＳＥＭにより観察したところ、ポリスチレン微粒子の外添状態は不均一な粒子が多く得られた。また、ポリスチレンの未外添粒子も観察された。ＴＥＭ観察の結果、表面の微粒子は、主粒子に埋め込まれているものが多かったが、主粒子との界面が断続的であるため、ＴＥＭの超薄切片作成時に主粒子からポリスチレンアクリレート微粒子が脱離しているものが観察された。これらのことから、この方法では、未外添微粒子の分離回収が必要であり、また、耐機械強度・耐破砕性に問題があることが予想される。耐機械強度・耐破砕性試験を行なったところ、微粉率１０％と悪い結果を得た。
【００６８】
比較例１−３
主粒子１および分散剤１の分散混合液のｐＨをアンモニア水によりｐＨ１１に調整したことを除いて、参考例１−１と同様にして、表面改質粒子を得た。図２（ａ）より、ｐＨ１１では主粒子のゼータ電位の絶対値は２５ｍＶであり、分散剤の絶対値と主粒子の絶対値の差が１０ｍＶであった。すなわち、｛｜（分散剤のゼータ電位）｜−｜（主粒子のゼータ電位）｜｝≧１０ｍＶであり、この点は本発明の範囲内であるが、｜（主粒子のゼータ電位）｜＞２０ｍＶであって、この点では本発明の範囲外である領域のｐＨに調整して重合したことになる。表面の状態をＳＥＭにより観察したところ、通常のシード重合による表面がスムースな粒子が得られ、図４（ａ）に示すような本発明の粒子は得られなかった。
【００６９】
比較例１−４
主粒子１および分散剤１の分散混合液のｐＨをアンモニア水によりｐＨ８にしたことを除いて、参考例１−１と同様にして表面改質粒子を得た。ｐＨ８では、主粒子のゼータ電位の絶対値は１８ｍＶであり、分散剤の絶対値と主粒子の絶対値の差が７ｍＶの場合であった。すなわち、｜（主粒子のゼータ電位）｜≦２０ｍＶであり、この点は本発明の範囲内であるが、｛｜（分散剤のゼータ電位）｜−｜（主粒子のゼータ電位）｜｝＜１０ｍＶでであって、この点では本発明の範囲外である領域にｐＨを調整して重合したことになる。表面の状態をＳＥＭにより観察したところ、通常のシード粒子よりは表面が幾らかラフであるが、図４（ａ）のようなはっきりとした表面改質された粒子は得られなかった。
【００７０】
比較例１−４
アニオン性分散剤の代わりに、分散剤の疎水基が重合性単量体と同骨格を持たないドデシルベンゼンスルホン酸ナトリウムを使用したことを除いて、参考例１−２と同様にして重合を行ったところ、凝集が起こり、粒子は得られなかった。この結果は、分散剤の疎水基が重合性単量体と同骨格を持たないために、膨潤能が低く、重合性単量体の分散安定性が得られなかったためと思われる。
【００７１】
実施例１−１
主粒子（重合トナー）の合成
スチレンモノマー                                  ５０重量部
アクリル酸ブチル                                  ３０重量部
スチレン−アクリレート・ラテックス                １２重量部
過硫酸アンモニウム                                  １重量部
アゾビスイソビチロニトリル                          １重量部
カーボンブラック                                    ４重量部
四級アンモニウム塩系負帯電電荷制御剤（ＣＣＡ）      １重量部
ポリプロピレンワックス                              １重量部
以上の原料を、ボールミル（ＨＤポットミルｔｙｐｅＡ−３  （株）ニツカー社製）により４０時間分散し、これをＴ．Ｋ．ＡＵＴＯホモミキサー（特殊機化工業社製）により１５分間、回転数１４０００ｒｐｍで攪拌し、イオン交換水の入った２リットル４つ口フラスコに移し、更に１０００ｒｐｍで２時間攪拌後、２５０ｒｐｍに落とし、温度を７０℃に設定して、８時間重合を行い、体積平均粒径８．０μｍ、軟化点１００℃の、真球形で表面はスムースな重合トナーを得た。
【００７２】
0003587816.tif 000004
図１のフロー図に従い、上記の主粒子と分散剤のｐＨとゼータ電位の関係をＰＥＮＫＥＭ社ＭＯＤＥＬ５０１で測定したところ、図２（ａ）で示したようなグラフが得られた。ここで、分散剤は同じものであり、主粒子はｐＨ５からプラス側へ立ち上がり始めた。よって、適性ｐＨ領域は、ｐＨ５以下であり、塩酸水溶液によりｐＨを４に調整した。
【００７３】
次に、この分散液２リットル４つ口フラスコに移し、スチレンとアクリル酸ｎブチルを添加し、過硫酸アンモニウムを添加し、８０ｒｐｍで攪拌してから、温度を７０℃に設定し、８時間重合を行なった。得られた表面改質粒子は、体積平均粒径８．２μｍであった。表面の状態をＴＯＰＣＯＮ製ＡＢＴ−３２型ＳＥＭにより観察したところ、始めに主粒子は真球形で表面はスムースであったが、得られた粒子は、シード重合による粒子のようなスムーズな表面ではなく、図４のａに示す均一に微粒子をまぶしたように表面が改質されてた異形粒子であることがわかった。
【００７４】
この粒子をさらに、日立製Ｈ−６００型ＴＥＭにより断面を良く観察してみると、微粒子が付着しているのではなく、表面の微小な重合体の断面形状は略三角形状をしており、主粒子との界面が認められなかった。合成した表面改質による異形粒子と主粒子の温度−粘弾性試験で評価したところ、図５に示すように、合成した異形粒子は、主粒子とほぼ変わらぬシャープな溶融性を示し、１３０℃以上で両曲線が重なった。
【００７５】
この結果から、構造のみならず粘弾性の連続性がうかがえた。このことから、得られた粒子は、耐機械強度・耐破砕性のみならず、主粒子と同様の低温定着性を示すことが期待される。また、主粒子表面の重合体の数は、重合体の外周側の外形線が主粒子の外周と交わることのないほど十分に存在しており、耐固着性も優れていることが期待できる。定着性、耐機械強度・耐破砕性、耐固着性試験を行なったところ、いずれも予想通り良好な成績であった。
【００７６】
実施例１−２
カチオン性の分散剤（構造式ＣＨ２  ＝ＣＲ１  ＣＯＯ（ＣＨ２  ）ｎ  −ＮＨＲ２  Ｒ３  ）の代わりに、極性基はアニオン性であるが疎水基は重合性単量体と同骨格のスチレン重合誘導体構造を持つ分散剤２としてＣＨ２  ＝（ＣＨ２  ）ｎ  −ＣＨ−◎−ＣＯＯＮＨ４  を使用したことを除いて、実施例１−１と同様にして、体積平均粒径８．１μｍの粒子を得た。
【００７７】
図２（ｂ）で主粒子がｐＨ５からプラスへ立ち上がるため、適性ｐＨは３〜６ぐらいとなり、アンモニア水でｐＨ５に調整して重合した。表面の状態をＳＥＭにより観察したところ、主粒子表面の重合体は実施例１−１よりも多少大きめであったが、やはり図４（ａ）のように均一に微粒子をまぶしたような粒子が得られ、単独の重合体は見られなかった。ＴＥＭ観察の結果、表面の微小な重合体は、参考例１−１よりも丸みを帯びた三角錘状のものが多く、はっきりした三角錘状から球状の重合体まで観察された。また、いずれも主粒子との界面は認められなかった。
【００７８】
合成した表面改質された異形粒子と主粒子の温度ー粘弾性試験を行ない、評価したところ、図５に示すように、合成した異形粒子は、主粒子とほぼ変わらぬシャープな溶融性を示し、１３０℃以上で両曲線が重なった。この結果から、構造のみならず粘弾性の連続性がうかがえた。このことから、得られた粒子は、耐機械強度・耐破砕性のみならず主粒子と同様の低温定着性を示すことが期待される。また、主粒子表面の重合体の数は、重合体の外周側の外形線が主粒子の外周と交わることのないほど十分に存在しており、耐固着性も優れていることが期待できる。定着性、耐機械強度・耐破砕性、耐固着性試験を行なったところ、実施例１−１と同様、良好な成績であった。
【００７９】
比較例２−１
実施例２−１において、主粒子に以下の微粒子を外添して乾式表面改質粒子を得た。
【００８０】
ポリスチレンアクリレート微粒子の合成
スチレン                                          ０．１６重量部
アクリル酸ｎブチル                                ０．０４重量部
過硫酸アンモニウム                                ０．００６重量部
イオン交換水                                      ２００重量部
イオン交換水をアンモニア水でｐＨ９．８に調整し、次いで、これを２リットルの４つ口フラスコに移し、スチレンとアクリル酸ｎブチルを添加し、更に過硫酸アンモニウムを添加し、２００ｒｐｍで攪拌しながら、温度を７０℃に設定し、８時間重合を行った。得られた粒子は体積平均粒径０．３μｍであった。
【００８１】
このポリスチレンアクリレート微粒子０．１重量部を実施例１−１の主粒子１重量部に添加し、ハイブリダイザーシステム（ＨＹＢＲＩＤＩＺＥＲ  ＮＨＳ−０，ＮＡＲＡＫＩＫＡＩ社製）で１２００ｒｐｍで１０分間混合し、乾式表面改質粒子を得た。表面の状態をＳＥＭにより観察したところ、ポリスチレン微粒子の外添状態は均一な粒子よりも不均一な粒子が多く、主粒子が露出し、外形線は主粒子と交わることが多かった。
【００８２】
ＴＥＭ観察の結果、表面のポリスチレンアクリレート微粒子は、主粒子に埋め込まれているものが多かったが、主粒子との界面が断続的であるためにＴＥＭの超薄切片作成時に主粒子から微粒子が脱離しているものが観察された。よって、この方法では未外添微粒子の分離回収が必要であり、耐機械強度・耐破砕性試験では、微粉率は１２％と非常に悪い結果を得た。また、耐固着性試験では、５００枚印刷後から固着の発生が観察された。粘弾性試験では、図５に示すように、主粒子の曲線は重なることはなかった。このことから定着温度が上がっていることが予想され、実際、定着試験の結果は７５％で×であった。
【００８３】
比較例２−２
実施例１−１において、主粒子に以下の微粒子を湿式で外添して表面改質粒子を得た。
【００８４】
0003587816.tif 000005
まず、イオン交換水をアンモニア水でＰＨ９．８に調整し、次いで、これを２リットル４つ口フラスコに移し、スチレンとアクリル酸ｎブチルを添加し、更にＡＩＢＮ・２ＨＣ１を添加し、２００ｒｐｍで攪拌しながら、温度を７０℃に設定し、８時間重合を行った。得られた粒子は体積平均粒径０．２μｍであった。実施例１−１の主粒子１重量部にこの正帯電性のポリスチレンアクリレート微粒子０．０５重量部の分散液を添加し、超音波により混合し、主粒子に微粒子を付着させた後、９８℃に加熱して融着させ、一般的な湿式外添により表面改質粒子を得た。
【００８５】
表面の状態をＳＥＭにより観察したところ、ポリスチレン微粒子の外添状態は均一な粒子よりも不均一な粒子が多く、主粒子が露出し、外形線は主粒子と交わることが多かった。ＴＥＭ観察の結果、表面のポリスチレンアクリレート微粒子は、主粒子に埋め込まれているものが多かったが、主粒子との界面が断続的であるため、ＴＥＭの超薄切片作成時に主粒子から微粒子が脱離しているものが観察された。これらのことから、この方法では、未外添微粒子の分離回収が必要であり、また、耐機械強度・耐破砕性、耐固着性に問題があることが予想される。耐機械強度・耐破砕性試験では、微粉率は１０％と非常に悪い結果を得た。また、耐固着性試験では、８００枚印刷後から固着の発生が観察された。粘弾性試験では主粒子の曲線と重ならず、定着試験は、比較例２−１同様に８０％で×であった。
【００８６】
比較例２−３
ｐＨの調整の際、アンモニア水によりＰＨ１０．５にしたことを除いて実施例１−１と同様にして、粒径８．５μｍの粒子を得た。表面の状態をＳＥＭにより観察したところ、シード重合で得たように表面がスムースなコート状に表面改湿された粒子が得られた。耐機械強度・耐破砕性試験を行なったところ、微粉率は１％以下と非常に良好な結果を得た。また、耐固着性試験でも固着の発生はなかった。しかし、粘弾性試験では、主粒子の曲線と重ならず、定着試験の結果は６５％で×であった。
【００８７】
比較例２−４
分散剤（構造式ＣＨ２  ＝ＣＲ１  ＣＯＯ（ＣＨ２  ）ｎ  −ＮＨＲ２  Ｒ３  ）０．００６重量部の代わりに、同じ分散剤（構造式ＣＨ２  ＝ＣＲ１  ＣＯＯ（ＣＨ２  ）ｎ  −ＮＨＲ２  Ｒ３  ）０．００３重量部とスチレン重合誘導体構造を持つアニオン性分散剤としてＣＨ２  ＝（ＣＨ２  ）ｎ  −ＣＨ−◎−ＣＯＯＮＨ４  を０．００３重量部を用いたことを除いて、実施例１−１と同様にして、体積平均粒径８．５μｍの粒子を得た。表面の状態をＳＥＭにより観察したところ、図４（ｂ）に示すような樹枝状の重合体が表面に見られた。
【００８８】
ＴＥＭ観察の結果、表面の重合体は、樹枝状に長く伸びているが、三角錘状のものと同様に主粒子との界面は認められなかったが、その外形線は明らかに主粒子と交わるものであった。定着性試験と粘弾性試験は良好であったが、重合体が長いために耐機械強度・耐破砕性試験は悪い結果となり、また重合体の付着数が少ないため、主粒子の露出部分が多く、外形線が主粒子と交わり、耐固着性試験も悪い結果を得た。よって、本発明の目的を果たすトナーは得られなかった。
【００８９】
以上の実施例及び比較例の試験結果を以下にまとめる。
【００９０】
0003587816.tif 000006
【００９１】
0003587816.tif 000007
【００９２】
【発明の効果】
以上説明したように、本発明によると、シード重合を起こさずに、主粒子の樹脂粒子の表面改質による異形化を行なうことが可能であり、それによって微粒子外添構造に類似の異形粒子が得られる。主粒子の表面は均一に改質され、未外添小粒子の分離操作がいらない異形粒子が得られる。その結果、一般的な乾式および湿式の外添法で製造したものと比べて機械的強度、耐久性に優れた異形粒子が提供できる。
【００９３】
また、本発明によると、高軟化点の殻をつけることなく、耐機械強度・耐破砕性、耐固着性の優れたトナーを提供できる。このことにより、主粒子の軟化点を低くすることで低温定着性と耐固着性とを同時に満たす電子写真用トナーを提供できる。
【図面の簡単な説明】
【図１】本発明に係る表面改質による樹脂粒子の異形化方法のフロー図。
【図２】本発明の方法におけるｐＨ範囲を得るための、ｐＨ−ゼータ電位曲線を示す特性図。
【図３】本発明に係る異形粒子の概念図。
【図４】本発明に係るトナーの電子顕微鏡写真図。
【図５】本発明に係るトナーの温度−複素粘弾性曲線を示す特性図。
【図６】本発明に係るトナ−が使用されるカラープリンタの概略断面図。
【符号の説明】
３０１…主粒子１のゼータ電位曲線、２００…現像装置、２０１…感光体、３０３…ｐＨ調整適正領域、２０２…帯電装置、２０３…レーザー露光装置、２０４…ブレードクリーニング装置、２０５…除電ランプ、２０９…転写装置、２１０…定着装置、２１１…加熱ローラー、２１２…加圧ローラー、２１３…画像支持体、３０２…分散剤１のゼータ電位曲線、３０４…主粒子１のゼータ電位曲線、３０５…分散剤２のゼータ電位曲線、３０６…ｐＨ調整適正領域、４０１…異形粒子断面、４０２…主粒子、４０３…重合成長した重合体で改質された表面、４０４…電子写真用トナーの断面、４０５…低軟化点主粒子、４０６…三角錘状重合体、４０７…外形線、４０８…主粒子、４０９…樹状重合体
【図１】
0003587816.tif 000008
【図２】
0003587816.tif 000009
【図３】
0003587816.tif 000010
【図４】
0003587816.tif 000011
【図５】
0003587816.tif 000012
【図６】
0003587816.tif 000013